(57)【要約】  本発明は、使い捨て吸収性物品において構造用途に使用できるポリオレフィンポリマーに基づくホットメルト接着剤組成物を含む。オレフィン系ホットメルト接着剤組成物は、驚いたことに良好な結合力を有し、匂いが少ない。【特許請求の範囲】
【請求項１】
ホットメルト接着剤組成物であって、
ａ．）コモノマー含量が５重量％〜２０重量％、かつ、メルトインデックス（１９０℃、２．１６ｋｇ）が約２０以下である第１のプロピレン系コポリマーと、
ｂ．）Ｔｇが−２６℃以下、かつ、１９０℃におけるブルックフィールド粘度が約２０，０００ｃｐｓ以下である第２のプロピレン系コポリマーと、
ｃ．）粘着付与剤と、
ｄ．）約２２重量％以上の可塑剤と、を含む、ホットメルト接着剤組成物。
【請求項２】
前記粘着付与剤が、少なくとも部分的に水素化された炭化水素樹脂である、請求項１に記載のホットメルト接着剤組成物。
【請求項３】
前記可塑剤がナフテン系オイルである、請求項１に記載のホットメルト接着剤組成物。
【請求項４】
前記粘着付与剤が約３５重量％以下で存在し、前記可塑剤が約２５重量％以上で存在する、請求項１に記載のホットメルト接着剤組成物。
【請求項５】
ワックスを更に含む、請求項１に記載のホットメルト接着剤組成物。
【請求項６】
前記ワックスが、約２重量％〜約１０重量％で存在するポリプロピレンワックスである、請求項５に記載のホットメルト接着剤組成物。
【請求項７】
前記第１のプロピレン系コポリマー及び前記第２のプロピレン系コポリマーが、プロピレン及びエチレンのコポリマーである、請求項１に記載のホットメルト接着剤組成物。
【請求項８】
プロピレン系ポリマーの総量が、約２５重量％〜約５５重量％で存在する、請求項１に記載のホットメルト接着剤組成物。
【請求項９】
前記第２のプロピレン系コポリマーの１９０℃における粘度が約１２，０００ｃｐｓ以下である、請求項１に記載のホットメルト接着剤組成物。
【請求項１０】
ホットメルト接着剤組成物であって、
ａ．）約６重量％〜約１５重量％の、コモノマー含量が５重量％〜２０重量％、かつ、メルトインデックス（１９０℃、２．１６ｋｇ）が約２０以下である第１のプロピレン系コポリマーと、
ｂ．）約１５重量％〜約４０重量％の、Ｔｇが−２６℃以下、かつ、１９０℃におけるブルックフィールド粘度が約２０，０００ｃｐｓ以下である第２のプロピレン系コポリマーと、
ｃ．）約１５重量％〜約４５重量％の粘着付与剤と、
ｄ．）約２０重量％〜約４５重量％の可塑剤と、
ｅ．）約２重量％〜約１０％のポリプロピレンワックスと、を含む、ホットメルト接着剤組成物。
【請求項１１】
前記ａ．）、ｂ．）、ｃ．）、ｄ．）、及びｅ．）の合計が、前記組成物の少なくとも９０％を構成する、請求項１０に記載のホットメルト接着剤組成物。
【請求項１２】
３００°Ｆにおけるブルックフィールド粘度が１６，０００ｃｐｓ以下である、請求項１に記載のホットメルト接着剤組成物。
【請求項１３】
使い捨て吸収性物品であって、
ａ．）第１の基材と、
ｂ．）第２の基材と、
ｃ．）請求項１に記載のホットメルト接着剤組成物と、を含み、
前記ホットメルト接着剤組成物が、前記第１及び第２の基材の少なくとも一方に塗布されている、使い捨て吸収性物品。
【請求項１４】
おむつ、成人失禁用物品、及び生理用衛生物品からなる群から選択される、請求項１３に記載の使い捨て吸収性物品。
【請求項１５】
前記ホットメルト接着剤組成物が、前記使い捨て吸収性物品において、構造用及びバックシートのラミネーション用からなる群から選択される用途で使用される、請求項１３に記載の使い捨て吸収性物品。
【発明の詳細な説明】
【背景技術】
【０００１】
接着剤は、基材を共に接着し、２つの基材を互いに固定された関係に維持するために用いられることが多い。工業用接着剤の分野では、不織布基材を含む使い捨て吸収性物品、例えば、成人用失禁製品、使い捨ておむつ、生理用ナプキン、ベッドパッド、子犬用トイレパッド、医療用ドレッシング材などをはじめとする様々な物品を一体に接着する目的で、ホットメルト接着剤が広く使用されている。
【０００２】
使い捨て吸収性物品の製造において用いられる多くのホットメルト接着剤が存在し得る。例えば、使い捨ておむつの製造では、ホットメルト接着剤は、構造（例えば、バックシートを不織布及び任意に吸収性パッドに接着させる）、弾性材の取り付け（例えば、弾性材料を例えば脚部領域又は腰部領域等においてバックシートに接着させる）、及びコアの安定化（例えば、接着剤を吸収性コアに塗布してコアの強度を増大させる）に使用される。
【先行技術文献】
【特許文献】
【０００３】
【特許文献１】国際公開第２０１２／０５１２３９号
【特許文献２】国際公開第２００７／０２２３７２号
【発明の概要】
【０００４】
ポリオレフィンポリマーを配合した構造用途のホットメルト接着剤は、スチレンブロックコポリマー（ＳＢＣ）を配合したものより結合力が低い傾向がある。構造用途のホットメルト接着剤にポリオレフィンポリマーを使用することは、匂いが少ない傾向があるため、望ましいであろう。ＳＢＣ系のホットメルト接着剤と同等の強度を有する、ポリオレフィンポリマー系の構造用途のホットメルト接着剤を有することが望ましいであろう。
【０００５】
一態様では、本発明は、コモノマー含量が５重量％〜２０重量％、かつ、メルトインデックス（１９０℃、２．１６ｋｇ）が約２０以下である第１のプロピレン系コポリマーと、Ｔｇが−２６℃以下、かつ、１９０℃におけるブルックフィールド粘度が約２０，０００ｃｐｓ以下である第２のプロピレン系コポリマーと、粘着付与剤と、可塑剤と、を含む、ホットメルト接着剤組成物を特徴とする。
【０００６】
一実施形態では、粘着付与剤は、約４２重量％以下で存在する。異なる実施形態では、粘着付与剤は、水素化炭化水素である。
【０００７】
別の実施形態では、可塑剤は、ナフテン系オイルである。別の実施形態では、可塑剤は、約２２重量％以上で存在する。更に別の実施形態では、粘着付与剤は約３５重量％以下で存在し、可塑剤は約２５重量％以上で存在する。
【０００８】
一実施形態では、ホットメルト接着剤組成物は、ワックスを更に含む。一実施形態では、ワックスは、約２％〜約１０重量％で存在するポリプロピレンワックスである。別の実施形態では、プロピレンワックスは、メトラー軟化点が１３０℃超である。
【０００９】
異なる実施形態では、第１のプロピレン系コポリマー及び第２のプロピレン系コポリマーは、プロピレン及びエチレンのコポリマーである。別の実施形態では、プロピレン系ポリマーの総量は、約２５％〜約５５重量％で存在する。
【００１０】
一実施形態では、第１のプロピレン系コポリマーは、コモノマー含量が７重量％〜約１２重量％である。別の実施形態では、第２のプロピレン系コポリマーは、１９０℃における粘度が約１２，０００ｃｐｓ以下である。
【００１１】
異なる態様では、本発明は、約６重量％〜約１５重量％の、コモノマー含量が５重量％〜２０重量％、かつ、メルトインデックス（１９０℃、２．１６ｋｇ）が約２０以下である第１のプロピレン系コポリマーと、約１５重量％〜約４０重量％の、Ｔｇが−２６℃以下、かつ、１９０℃におけるブルックフィールド粘度が約２０，０００ｃｐｓ以下である第２のプロピレン系コポリマーと、約１５重量％〜約４５重量％の粘着付与剤と、約２０重量％〜約４５重量％の可塑剤と、約２重量％〜約１０％のポリプロピレンワックスと、を含む、ホットメルト接着剤組成物を特徴とする。
【００１２】
一実施形態では、第１のプロピレン系コポリマー、第２のプロピレン系コポリマー、粘着付与剤、可塑剤、及びポリプロピレンワックスの合計は、ホットメルト接着剤組成物の少なくとも９０％を構成する。
【００１３】
異なる実施形態では、ホットメルト接着剤組成物は、３００°Ｆにおけるブルックフィールド粘度が１６，０００ｃｐｓ以下である。
【００１４】
別の態様では、本発明は、第１の基材と、第２の基材と、第１又は第２の基材の少なくとも一方に塗布されたホットメルト接着剤組成物と、を含む、使い捨て吸収性物品を特徴とする。
【００１５】
一実施形態では、使い捨て吸収性物品は、おむつ、成人失禁用物品、及び生理用衛生物品からなる群から選択される。異なる実施形態では、ホットメルト接着剤組成物は、使い捨て物品において、構造用及びバックシートのラミネーション用からなる群から選択される用途で使用される。
【００１６】
用語集
本発明に関し、下記の用語は以下に記載する意味を有するものである。
【００１７】
プロピレン系とは、少なくとも約５０重量％のプロピレンを含むポリマーを指す。
【発明を実施するための形態】
【００１８】
出願人は、使い捨て吸収性物品において構造用途に使用できるポリオレフィンポリマーに基づくホットメルト接着剤組成物を見出した。オレフィン系ホットメルト接着剤組成物は、驚いたことに良好な結合力を有し（すなわち、ＳＢＣ系接着剤と同等、場合によってはより良い）、匂いが少ない。
【００１９】
ホットメルト接着剤組成物
接着剤組成物は、ホットメルト接着剤組成物である。ホットメルト接着剤組成物は、感圧接着剤であってよい。ホットメルト接着剤組成物は、製造後の初期ガードナー色数が約３未満、更には約２未満でもよい。ホットメルト接着剤組成物は、少ない匂いを有し得る。
【００２０】
ホットメルト接着剤組成物の粘度は、１５０℃付近で約２０，０００ｃｐｓ以下、１５０℃付近で約１６，０００ｃｐｓ以下、１５０℃付近で約１２，０００ｃｐｓ以下、１５０℃付近で約１０，０００ｃｐｓ以下、又は更には１５０℃付近で約２，０００ｃｐｓ〜２０，０００ｃｐｓであってよい。
【００２１】
ホットメルト接着剤組成物は、経時的に低下しないＴ字剥離力を有する。ホットメルト接着剤組成物は、初期Ｔ字剥離力（３グラム／平方メートルでスロット塗布）が、少なくとも約１００グラム、少なくとも約１５０グラム、少なくとも約２００グラム、約１００〜約５００グラム、又は更には約２００〜約５００グラムであってよい。
【００２２】
ホットメルト接着剤組成物は、スチレンブロックコポリマーを含まなくてもよい。第１のプロピレン系コポリマー、第２のプロピレン系コポリマー、粘着付与剤、可塑剤、及びワックスの合計は、組成物の少なくとも８０％、組成物の少なくとも９０％、又は更にはホットメルト接着剤組成物の少なくとも９５％を構成し得る。
【００２３】
ポリマー
ホットメルト接着剤組成物は、２つの異なるプロピレン系ポリマーを含む。２つの異なるプロピレン系ポリマーは、１つ又は２つ以上の他のモノマー（例えば、エチレン、ブテン、ペンテン、ヘキサン、オクテンなど）を有するコポリマーである。一実施形態では、ポリマーの少なくとも一方は、プロピレンエチレンコポリマーである。プロピレン系ポリマーは、完全にオレフィンに基づくことができ、すなわちいずれの官能基も含まない。プロピレン系ポリマーは、７５重量％を超えるプロピレン、又は更には８０重量％を超えるプロピレンを含み得る。プロピレン系ポリマーは、多分散性（Ｍｗ／Ｍｎ）が約５未満、約３未満、又は更には約２であってよい。有用なプロピレン系ポリマーとしては、シングルサイト（例えば、メタロセン）触媒によるプロピレン系ポリマー及び非晶性ポリαオレフィン（ＡＰＡＯ）が挙げられる。
【００２４】
接着剤の全プロピレン系ポリマー含量は、約２５重量％〜約５５重量％、約３０重量％〜約５０重量％、又は更には約３２％〜約４７重量％であってよい。
【００２５】
第１のプロピレン系コポリマー
第１のプロピレン系ポリマーは、シングルサイト触媒によるポリマーであってよい。一実施形態では、第１のプロピレン系ポリマーは、シングルサイト触媒によるプロピレンエチレンコポリマーである。第１のプロピレン系コポリマーは、コモノマー含量が約５重量％〜約２０重量％、約６重量％〜約１５重量％、又は更には約７％〜約１２重量％である。
【００２６】
第１のプロピレン系コポリマーは、ＡＳＴＭ  Ｄ１２３８（１９０℃、２．１６ｋｇ）によるメルトインデックスが約２０以下、約１５以下、約１２以下、約１〜約２０、又は更には約２〜約１２である。
【００２７】
第１のプロピレン系コポリマーは、組成物中に、５％〜約２０重量％、約６％〜約１５重量％、又は更には約７％〜約１２重量％で存在する。
【００２８】
有用な市販の第１のポリマーとしては、ＥｘｘｏｎＭｏｂｉｌ  Ｃｈｅｍｉｃａｌ（Ｈｏｕｓｔｏｎ，Ｔｅｘａｓ）から入手可能なＶＩＳＴＡＭＡＸＸ  ３９８０  ＦＬ、ＶＩＳＴＡＭＡＸＸ  ３０００、及びＶＩＳＴＡＭＡＸＸ  ６２０２が挙げられる。
【００２９】
第２のプロピレン系コポリマー
第２のプロピレン系コポリマーは、シングルサイト触媒によるポリマー及びＡＰＡＯポリマーからなる群から選択される。第２のプロピレン系コポリマーは、Ｔｇが−２６℃以下、−２８℃以下、又は更には−３０℃以下である。
【００３０】
第２のプロピレン系コポリマーは、１９０℃におけるブルックフィールド粘度が約２５，０００ｃｐｓ以下、約２０，０００ｃｐｓ以下、約１５，０００ｃｐｓ以下、約１２，０００ｃｐｓ以下、約１０，０００ｃｐｓ以下、約２，５００ｃｐｓ〜約１５，０００ｃｐｓ、又は更には約３，０００ｃｐｓ〜約１２，０００ｃｐｓである。
【００３１】
第２のポリマーは、接着剤組成物中に、少なくとも約１５重量％、少なくとも約２０重量％、少なくとも約２５重量％、少なくとも約３０重量％、約１５％〜約５０重量％、又は更には約１５％〜約４０重量％の量で存在してよい。有用な市販の第２のポリマーとしては、ＥｘｘｏｎＭｏｂｉｌ  Ｃｈｅｍｉｃａｌ（Ｈｏｕｓｔｏｎ，Ｔｅｘａｓ）から市販されているＶＩＳＴＡＭＡＸＸ  ８３８０（シングルサイト触媒によるプロピレンエチレンコポリマー）、Ｒｅｘｔａｃ  ＬＬＣ．（Ｏｄｅｓｓａ，Ｔｅｘａｓ）から市販されているＲＥＸＴＡＣ  ２５８５（ＡＰＡＯ）、及びＥａｓｔｍａｎ  Ｃｈｅｍｉｃａｌ  Ｃｏｍｐａｎｙ（Ｋｉｎｇｓｐｏｒｔ，Ｔｅｎｎｅｓｓｅｅ）から市販されているＡＥＲＡＦＩＮ  １８０（ＡＰＡＯ）が挙げられる。
【００３２】
可塑剤
ホットメルト接着剤組成物は、可塑剤を含む。適当な可塑剤としては、例えば、ナフテン系オイル、パラフィン系オイル（例えば、シクロパラフィンオイル）、鉱油、フタル酸エステル、アジピン酸エステル、オレフィンオリゴマー（例えば、ポリプロピレンオリゴマー、ポリブテンオリゴマー、及び水素添加ポリイソプレンオリゴマー）、ポリブテン、ポリイソプレン、水素添加ポリイソプレン、ポリブタジエン、安息香酸エステル、動物油、植物油（例えば、ヒマシ油、大豆油）、オイル誘導体、脂肪酸のグリセロールエステル、ポリエステル、ポリエーテル、乳酸誘導体及びこれらの組み合わせが挙げられる。
【００３３】
有用な市販の可塑剤としては、Ｃａｌｕｍｅｔ  Ｓｐｅｃｉａｌｔｙ  Ｐｒｏｄｕｃｔｓ  Ｐａｒｔｎｅｒｓ，ＬＰ（Ｉｎｄｉａｎａｐｏｌｉｓ，Ｉｎｄｉａｎａ）製のＣＡＬＳＯＬ  ５５０オイル、Ｓｏｎｎｅｂｏｒｎ（Ｔａｒｒｙｔｏｗｎ  Ｎｅｗ  Ｙｏｒｋ）製のＫＡＹＤＯＬ  ＯＩＬ、Ｅｘｘｏｎ  Ｍｏｂｉｌ  Ｃｈｅｍｉｃａｌ  Ｃｏｍｐａｎｙ（Ｈｏｕｓｔｏｎ，Ｔｅｘａｓ）製のＰＡＲＡＰＯＬポリブテン、ＢＡＳＦ（Ｌｕｄｗｉｇｓｊｈａｆｅｎ，Ｇｅｒｍａｎｙ）製のＯＰＰＡＮＯＬポリイソブチレン、Ｐｅｔｒｏｃｈｅｍ  Ｃａｒｌｅｓｓ  Ｌｉｍｉｔｅｄ（Ｓｕｒｒｅｙ，Ｅｎｇｌａｎｄ）製のＫＲＹＳＴＯＬ  ５５０鉱油、及びＰｅｔｒｏ  Ｃａｎａｄａ  Ｌｕｂｒｉｃａｎｔｓ  Ｉｎｃ．（Ｍｉｓｓｉｓｓａｕｇａ，Ｏｎｔａｒｉｏ）製のＰＵＲＥＴＯＬ  ３５鉱油が挙げられる。
【００３４】
一実施形態では、可塑剤は、ナフテン系オイルである。可塑剤は、ホットメルト接着剤組成物中に、約２０重量％以上、約２２重量％以上、約２５重量％以上、約３０重量％以上、約２０重量％〜約３５重量％、約２５重量％〜約３５重量％、又は更には約２７％〜約３５重量％で存在する。
【００３５】
粘着付与剤
ホットメルト接着剤組成物は、粘着付与剤を含む。粘着付与剤は、接着剤の匂いを改善するために少なくとも部分的に水素化することができる。粘着付与剤は、室温下で液体状でもよいし、固体状でもよい。好適な粘着付与剤の種類としては、芳香族炭化水素樹脂、脂肪族炭化水素樹脂、脂環式炭化水素樹脂、混合芳香族炭化水素樹脂、脂肪族変性炭化水素樹脂、芳香族変性脂肪族炭化水素樹脂、及びそれらの水添化合物と、テルペン、変性テルペン、及びそれらの水素化物；天然ロジン、変性ロジン、ロジンエステル、及びそれらの水素化物；低分子量ポリ乳酸、及びそれらの混合物等と、が挙げられる。有用な天然ロジン及び変性ロジンの例としては、ガムロジン、ウッドロジン、トール油ロジン、蒸留ロジン、水素化ロジン、二量化ロジン、及び重合ロジンが挙げられる。有用なロジンエステルの例としては、例えばペールウッドロジンのグリセロールエステル、水素化ロジンのグリセロールエステル、重合ロジンのグリセロールエステル、ペールウッドロジンのペンタエリトリトールエステル、水素化ロジンのペンタエリトリトールエステル、トール油ロジンのペンタエリトリトールエステル、及びロジンのフェノール変性ペンタエリトリトールエステルを含む天然並びに変性ロジンのペンタエリトリトールエステルが挙げられる。
【００３６】
有用な粘着付与剤は、様々な商品名で市販されており、例えば、Ｅｘｘｏｎ  Ｍｏｂｉｌ  Ｃｈｅｍｉｃａｌ  Ｃｏｍｐａｎｙ（Ｈｏｕｓｔｏｎ，Ｔｅｘａｓ）のＥＳＣＯＲＥＺシリーズの商品名、例えば、ＥＳＣＯＲＥＺ  ２２０３ＬＣ、ＥＳＣＯＲＥＺ  ５４００、及びＥＳＣＯＲＥＺ  ５６００、Ｅａｓｔｍａｎ  Ｃｈｅｍｉｃａｌ（Ｋｉｎｇｓｐｏｒｔ，Ｔｅｎｎｅｓｓｅｅ）のＥＡＳＴＯＴＡＣシリーズの商品名、例えば、ＥＡＳＴＯＴＡＣ  Ｈ−１００Ｒ及びＥＡＳＴＯＴＡＣ  Ｈ−１００Ｌ、Ｒｅｓｉｎａｌ  Ｃｏｒｐ（Ｓｅｖｅｒｎ，ＮＣ）のＲＥＳＩＮＡＬＬシリーズの商品名、例えば、ＲＥＳＩＮＡＬＬ  １０９５Ｓ、Ｋｏｌｏｎ  Ｉｎｄｕｓｔｒｉｅｓ，Ｉｎｃ．（Ｕｌｓａｎ，Ｋｏｒｅａ）のＫＯＬＯＮシリーズの商品名、例えば、ＳＵＫＯＲＥＺ  ＳＵ１００及びＳＵ１１０、Ａｒａｋａｗａ  Ｃｈｅｍｉｃａｌ  Ｉｎｄｕｓｔｒｉｅｓ，Ｌｔｄ．（Ｏｓａｋａ，Ｊａｐａｎ）のＡＲＫＯＮシリーズの商品名、例えば、ＡＲＫＯＮ  Ｍ９０、ＡＲＫＯＮ  Ｍ１００、及びＡＲＫＯＮ  Ｐ１００、Ｃｒａｙ  Ｖａｌｌｅｙ  ＨＳＣ（Ｅｘｔｏｎ，Ｐｅｎｎｓｙｌｖａｎｉａ）のＷＩＮＧＴＡＣＫシリーズの商品名、例えば、ＷＩＮＧＴＡＣＫ  ８６、ＷＩＮＧＴＡＣＫ  ＥＸＴＲＡ、及びＷＩＮＧＴＡＣＫ  ９５、Ｅａｓｔｍａｎ  Ｃｈｅｍｉｃａｌ  Ｃｏｍｐａｎｙ（Ｋｉｎｇｓｐｏｒｔ，Ｔｅｎｎｅｓｓｅｅ）のＰＩＣＣＯＴＡＣ及びＫＲＩＳＴＡＬＥＸシリーズの商品名、例えば、ＰＩＣＣＯＴＡＣ  ８０９５及びＫＲＩＳＴＡＬＥＸ  ３１００が挙げられる。
【００３７】
粘着付与剤は、熱安定性を高めて匂いを少なくするために接着剤中で制限され得る。接着剤組成物は、約４２重量％以下、約３５重量％以下、約３０重量％以下、約２８重量％以下、約１５重量％〜約４５重量％、約２０重量％〜約４２重量％、又は更には約２２重量％〜約３２重量％の粘着付与剤を含んでよい。
【００３８】
ワックス
ホットメルト接着剤組成物は、ワックスを含まなくてもよく、あるいはホットメルト接着剤組成物は、ワックスを含んでもよい。有用なワックスの種類としては、例えば、パラフィンワックス、微結晶性ワックス、高密度低分子量ポリエチレンワックス、副生ポリエチレンワックス、ポリプロピレンワックス、フィッシャー・トロプシュワックス、フィッシャー・トロプシュ酸化ワックス、官能化ワックス（例えば、酸ワックス、無水ワックス、及びヒドロキシル変性ワックスなど）、動物性ワックス、植物性ワックス（例えば、大豆ワックス）、及びそれらの混合物などが挙げられる。有用なワックスは、室温において固体であり、好ましくは環球式軟化点が５０℃〜１７０℃である。ワックスは、メトラー軟化点（ＡＳＴＭ  Ｄ  ６０９２）が１３０℃超、１４０℃超、又は更には１５０℃超であるプロピレン系ワックスであってよい。有用なワックスは、例えばＥＰＯＬＥＮＥ  Ｎ−２１、ＥＰＯＬＥＮＥ  Ｎ−１５を含む、Ｗｅｓｔｌａｋｅ  Ｃｈｅｍｉｃａｌ  Ｃｏｒｐｏｒａｔｉｏｎ（Ｈｏｕｓｔｏｎ，Ｔｅｘａｓ）よりＥＰＯＬＥＮＥ  Ｎシリーズ及びＥＰＯＬＥＮＥ  Ｃシリーズの商品名で販売されるもの、並びに例えばＬＩＣＯＣＥＮＥ  ＰＰ  ６１０２、ＬＩＣＯＣＥＮＥ  ＰＰ  ６５０２  ＴＰ、及びＬＩＣＯＣＥＮＥ  ＰＰ  ７５０２  ＴＰを含む、Ｃｌａｒｉａｎｔ  Ｉｎｔｅｒｎａｔｉｏｎａｌ  Ｌｔｄ．（Ｍｕｔｔｅｎｚ，Ｓｗｉｔｚｅｒｌａｎｄ）よりＬＩＣＯＣＥＮＥシリーズの商品名で販売されるものをはじめとする様々な供給業者により市販されている。
【００３９】
ホットメルト接着剤組成物は、１０重量％以下、約５重量％以下、約２重量％〜約１０重量％、又は更には約３％〜約８重量％のワックスを含んでよい。
【００４０】
追加成分
ホットメルト接着剤組成物は、場合により、例えば、安定化剤、酸化防止剤、追加ポリマー（例えば、スチレンブロックコポリマー、ポリエチレンコポリマー）、接着促進剤、紫外線安定化剤、腐食防止剤、着色剤（例えば、顔料及び色素）、充填剤、界面活性剤、濡れ指示剤、超吸収剤、及びこれらの組み合わせを含む追加成分を含む。
【００４１】
有用な酸化防止剤としては、例えば、ペンタエリスリトールテトラキス［３，（３，５−ジ−ｔｅｒｔ−ブチル−４−ヒドロキシフェニル）プロピオネート］、２，２’−メチレンビス（４−メチル−６−ｔｅｒｔ−ブチルフェノール）、トリ−（ｐ−ノニルフェニル）−ホスファイト（ＴＮＰＰ）及びビス（２，４−ジ−ｔｅｒｔ−ブチルフェニル）４，４’−ジフェニレン−ジホスホナイト等の亜リン酸塩類、ジ−ステアリル−３，３’−チオジプロピオネート（ＤＳＴＤＰ）並びにこれらの組み合わせが挙げられる。有用な酸化防止剤は、例えば、商品名ＩＲＧＡＮＯＸシリーズ（例えば、いずれもＢＡＳＦ社（ニュージャージー州、フローラム・パーク）より販売される、ヒンダードフェノール系酸化防止剤であるＩＲＧＡＮＯＸ１０１０、ＩＲＧＡＮＯＸ５６５、及びＩＲＧＡＮＯＸ１０７６、並びに亜リン酸系酸化防止剤であるＩＲＧＡＦＯＳ１６８）、及びＥＴＨＹＬ７０２  ４，４’−メチレンビス（２，６−ジ−ｔｅｒｔ−ブチルフェノール）を含む様々な商品名のものが市販されている。酸化防止剤が含まれる場合、接着剤組成物は、約０．１重量％〜約２重量％の酸化防止剤を含むことが好ましい。
【００４２】
使い捨て吸収性物品
ホットメルト接着剤組成物は、例えばフィルム（例えばポリオレフィン（例えばポリエチレン及びポリプロピレン）フィルム）、剥離ライナー、多孔質基材、セルロース基材、シート（例えば紙及び繊維シート）、紙製品、織布及び不織布、繊維（例えば合成ポリマー繊維及びセルロース繊維）、弾性材、並びにテープ裏材をはじめとする使い捨て吸収性物品内の様々な基材に塗布する（すなわち接着剤組成物が基材と直接接触するように）か又はその様々な基材に含有させることができる。
【００４３】
ホットメルト接着剤組成物は、例えば、使い捨て吸収性物品（例えば、使い捨ておむつ、成人失禁用製品、生理用ナプキン、医療用ドレッシング材（例えば創傷ケア製品）、包帯、外科用パッド、ペットしつけ用パッド（例えば子犬しつけ用パッド）及び食肉包装製品、並びに吸収性物品の構成部材（例えば、吸収性要素、吸収性コア、不透水性層（例えば、バックシート）、薄織物（例えば、包装用薄織物）、獲得層、並びに織布及び不織布ウェブ層（例えば、トップシート、吸収性薄織物））をはじめとする様々な用途及び構造体においても有用である。
【００４４】
ホットメルト接着剤組成物は、例えば、ウッドパルプ、コットン、シルク及びウールなどの天然セルロース繊維；ナイロン、レーヨン、ポリエステル、アクリル樹脂、ポリプロピレン、ポリエチレン、ポリ塩化ビニル、ポリウレタン、及びガラスなどの合成繊維；再生繊維、及びこれらの異なる組み合わせを含む様々な繊維から製造された基材に対して有用である。
【００４５】
例えば、スロットコーティング、スプレー法（例えば螺旋スプレー法及びランダムスプレー法）、スクリーン印刷、発泡法、彫刻ローラ、押出成形、及びメルトブローン塗布法を含む様々な塗布方法を用いて、ホットメルト接着剤組成物を基材に塗布することができる。
【００４６】
使い捨て吸収性物品の製造方法
ホットメルト接着剤組成物は、匂いが少なく、良好な結合力を有する。接着剤はまた、塗布量が少なくてもこの強度を維持する。これらの特性のため、接着剤は、使い捨て吸収性物品の構造において有用である。
【００４７】
ホットメルト接着剤組成物は、構造用途に使用することができる。使い捨て吸収性物品の製造における一般的な構造用途では、体液不透性のバックシートが不織布基材に接着される。本接着剤は、吸収材、薄織物、エラストマー材料、超吸収性ポリマー、及びこれらの組み合わせからなる群から選択される少なくとも１つの更なる層又は材料を接着するために使用することもできる。例えば、本接着剤は、使い捨て物品の肌触りを向上させるために体液不透性のバックシート（一般的にポリオレフィンフィルム（例えばポリエチレン、ポリプロピレン、エチレン酢酸ビニル、エチレンコポリマーなど）が第２の不織布材料に接着される、バックシートのラミネーションに更に使用することもできる。
【００４８】
ホットメルト接着剤はまた、使い捨て吸収性物品の吸収性コアを収容し、かつ／又は強度を与えるために使用することもできる（すなわちコア安定化接着剤として）。吸収性コアは、天然セルロース繊維（例えばウッドパルプ、繊維、コットン、綿毛など）及び超吸収性ポリマー（例えばポリアクリレート）を含む多くの異なる材料を含むことができる。
【００４９】
次に本発明を以下の非限定的な実施例により説明する。特に断らないかぎり、実施例に記載されるすべての部、比、百分率及び量は、重量を基準としたものである。
【実施例】
【００５０】
試験手順
実施例において、また、本明細書の全体を通じて用いられる試験手順は、特に断らないかぎりは以下のものを含む。
【００５１】
粘度試験法
粘度は、表題が「Ｓｔａｎｄａｒｄ  Ｔｅｓｔ  Ｍｅｔｈｏｄ  ｆｏｒ  Ａｐｐａｒｅｎｔ  ｖｉｓｃｏｓｉｔｙ  ｏｆ  Ａｄｈｅｓｉｖｅｓ  ａｎｄ  Ｃｏａｔｉｎｇ  Ｍａｔｅｒｉａｌｓ」であるＡＳＴＭ  Ｄ−３２３６（１９８８年１０月３１日）に従い、ブルックフィールド社製のモデルＲＶＤＶ２、スピンドル番号２７のＴｈｅｒｍｏｓｅｌ粘度計を用いて測定する。結果はセンチポアズ（ｃｐｓ）で記録する。
【００５２】
ガラス転移温度（Ｔｇ）
Ｔｇは、標準セルＲＣを備えたＴＡ  Ｉｎｓｔｒｕｍｅｎｔｓ  Ｔｈｅｒｍａｌ  Ａｎａｌｙｓｉｓ−ＤＳＣを用いて示差走査熱量測定（ＤＳＣ）により得た。以下の方法を用いた。報告値は、ステップ８において測定された中点Ｔｇであった。
１：２５．００℃で平衡化
２：１０．００℃／分で−８０．００℃まで傾斜
３：５．００分間の等温
４：１０．００℃／分で１７０．００℃まで傾斜
５：５．００分間の等温
６：１０．００℃／分で−８０．００℃まで傾斜
７：５．００分間の等温
８：１０．００℃／分で１６０．００℃まで傾斜
９：５．００分間の等温
１０：方法終了
【００５３】
溶融ガードナー色数
ホットメルト接着剤組成物（溶融状態）を試験して、ＡＳＴＭ  Ｄ−１５４４に記述されているガードナー色数に対するサンプルの色を比較することより、ガードナー色を測定する。Ｐａｃｉｆｉｃ  Ｓｃｉｅｎｔｉｆｉｃ（メリーランド州ベセスダ）より入手可能な、イルミネータを備えたガードナー・デルタ・コンパレータを使用して比較を行う。
【００５４】
Ｔ字剥離試験の試料調製
スロットコートアプリケータ及びラミネータを、表に示される塗布温度、４１．４キロパスカル（６ｐｓｉ）のニップ圧、表に示される塗布重量、並びにフィルムを引き伸ばさないような最小巻き戻し張力及び巻き出し張力に設定する。連続スロットパターンは、幅７．６センチメートル（３．０インチ）である。一方の面を３８ダイン／平方ｃｍ（ダイン／ｃｍ２）（ダインペンで測定したもの）の表面エネルギーとなるまでコロナ処理した、直鎖状低密度ポリエチレンと低密度ポリエチレンとのブレンドを含む厚さ０．０２５ｍｍ（１ｍｉｌ）の白色エンボス加工ポリエチレンフィルム（例えば、Ｃｌｏｐａｙ  Ｐｌａｓｔｉｃ  Ｐｒｏｄｕｃｔｓ  Ｃｏｍｐａｎｙ，Ｉｎｃ．，（Ｃｉｎｃｉｎｎａｔｉ，Ｏｈｉｏ）より販売される、０．０４６ｍｍ（１．８ｍｉｌｓ）（ＡＳＴＭ  Ｄ３７４）のエンボスゲージ、７０グラムのＦ５０衝撃強度（ＡＳＴＭ  Ｄ１７０９）、６７０％の機械方向の破断点伸び率（ＡＳＴＭ  Ｄ８８２）、９２０％の機械横方向の破断点伸び率（ＡＳＴＭ  Ｄ８８２）、機械方向の伸び率１０％における張力５９０グラム（ＡＳＴＭ  Ｄ８８２）、機械横方向の伸び率１０％における張力５５０グラム（ＡＳＴＭ  Ｄ８８２）、機械方向の最大張力２５００（ＡＳＴＭ  Ｄ８８２）、及び機械横方向の最大張力１７００グラム（ＡＳＴＭ  Ｄ８８２）を有するＤＨ−２８４ＰＥ  ＭＩＣＲＯＦＬＥＸエンボス加工非通気性フィルム、又はこれに相当するもの）を、アプリケータに通す。指定された接着剤の塗布量及びパターンをポリマーフィルムのコロナ処理面に塗布した後、このフィルムと接着剤を、０．１８ｍｍ（７ｍｉｌ）のＴｈｗｉｎｇ−Ａｌｂｅｒｔ厚さを有する坪量１５ｇ／平方メートル（ｇ／ｍ２）のスパンボンドポリプロピレン不織布ウェブ（例えば、Ｍｉｄｗｅｓｔ  Ｆｉｌｔｒａｔｉｏｎ  Ｃｏｍｐａｎｙより販売されるＵＮＩＰＲＯ  ４５不織布ウェブ）に対してニッピングして積層体を形成する。
【００５５】
フィルムがアプリケータを通過する速度は、２１３．４メートル／分（７００フィート／分（ｆｔ／ｍｉｎ））〜２７４．３メートル／分（９００ｆｔ／ｍｉｎ）であり、接着剤の塗布量は指定のとおりである。試験を行う１５２．４センチメートル（６０インチ）の代表的な積層が得られるように、充分な量の積層体を作製する。
【００５６】
Ｔ字剥離試験の方法
Ｔ字剥離試験を用いて、２枚の可撓性基材間に塗布された接着剤の接着強度を測定する。Ｔ字剥離力は、ＡＳＴＭ  Ｄ１８７６で指定される毎分２５．４センチメートル（毎分１０インチ）の代わりに毎分３０．５センチメートル（毎分１２インチ）で１０秒間行い、１０回の代わりに７回行う点以外は、表題が「Ｔｅｓｔ  Ｍｅｔｈｏｄ  ｆｏｒ  Ｄｅｔｅｒｍｉｎｉｎｇ  Ｐｅｅｌ  Ｒｅｓｉｓｔａｎｃｅ  ｏｆ  Ａｄｈｅｓｉｖｅ（Ｔ−Ｐｅｅｌ  Ｔｅｓｔ  Ｍｅｔｈｏｄ）」であるＡＳＴＭ  Ｄ１８７６−０１を使用して測定する。試料は、インストロン型試験機で試験する。特に断らないかぎり、試験の試料は、上記の「試料調製」で述べたのと同様にして調製する。１０秒間の剥離にわたって平均の剥離力の値を記録し、結果をグラムの単位で記録する。積層体の作製の２４時間後に初期Ｔ字剥離力の値を測定する。
【００５７】
【表１】
2019518089.tif 000002
【００５８】
【表２】
2019518089.tif 000003
【００５９】
【表３】
2019518089.tif 000004
【００６０】
【表４】
2019518089.tif 000005
【００６１】
共押出コーティングは、記載の重量パーセントで以下を含む。
ＥＳＣＯＲＥＺ  ５４１５−Ｅｘｘｏｎ  Ｍｏｂｉｌ  Ｃｈｅｍｉｃａｌ  Ｃｏｍｐａｎｙ（Ｈｏｕｓｔｏｎ，Ｔｅｘａｓ）３４．８％
ＫＲＡＴＯＮ  Ｇ１６５２−Ｋｒａｔｏｎ  Ｐｅｒｆｏｒｍａｎｃｅ  Ｐｏｌｙｍｅｒｓ  Ｉｎｃ．（Ｈｏｕｓｔｏｎ，Ｔｅｘａｓ）２５％
ＳＨＥＬＬ  ＭＩＣＲＯＷＡＸ  ＨＭＰ−Ｓｈｅｌｌ  Ｄｅｕｔｓｃｈｌａｎｄ  Ｏｉｌ  ＧｍｂＨ  ３９．６％
ＩＲＧＡＮＯＸ  １０７２  ０．６％
【００６２】
他の実施形態は、請求項内にある。
【国際調査報告】
2019518089.tif 000006
2019518089.tif 000007